連続電気錫メッキラインにおける溶解槽に金属錫を充填して、前記溶解槽から供給すべき錫イオンの量に応じて、酸素吹込み量を調整する錫充填装置において、予め設定されたデータから最小錫量Snminを算出する最小錫量算定手段と、前記溶解槽に許容できる錫量を最大錫量Snmaxとし、前記溶解槽に充填された充填層の上下差圧を測定する差圧測定手段と、該差圧側定手段により測定された差圧に基づいて算出された錫量SnaがSnminの時、該錫量が最大錫量Snmaxになるまで金属錫の充填を行う錫充填量制御手段とを有することを特徴とする錫充填装置。連続電気錫メッキラインにおける溶解槽に金属錫を充填して、前記溶解槽から供給すべき錫イオンの量に応じて、酸素吹込み量を調整する錫充填装置において、予め設定されたデータから最小錫量Snminを算出する最小錫量算定手段と、前記溶解槽に許容できる錫量を最大錫量Snmaxとし、前記溶解槽に充填された充填層の上下差圧を測定する差圧測定手段と、該差圧側定手段により測定された差圧に基づいて算出された錫量Snaの時、該錫量が最大錫量Snmaxになるまで金属錫の充填を行う錫充填量制御手段とを有することを特徴とする錫充填装置。連続電気錫メッキラインにおける溶解槽に金属錫を充填して、前記溶解槽から供給すべき錫イオンの量に応じて、酸素吹込み量を調整する錫充填装置における錫充填方法において、予め設定されたデータから最小錫量Snminを算出する最小錫量算定手段と、前記溶解槽に許容できる錫量を最大錫量Snmaxとし、前記溶解槽に充填された充填層の上下差圧を測定する差圧測定手段と、該差圧側定手段により測定された差圧に基づいて算出された錫量Sna又はSnminの時、該錫量が最大錫量Snmaxになるまで金属錫を充填することを特徴とする錫充填方法。本発明は、前述のような従来技術の問題点を解決し、操業上要求される酸素吹込み量つまり溶存酸素濃度に対して充分な金属錫を常時溶解槽内に確保できるうえ、操業中の金属錫量減少に対して、溶解槽サイズを増大させることなく溶解槽内の金属錫量を充分量以上に保つことができる錫充填装置および錫充填方法を提供することを課題とする。そこで、本発明者等は、錫の充填方法について鋭意検討の結果なされたものであり、その要旨とするところは、特許請求の範囲に記載の通りの下記内容である。1連続電気錫メッキラインにおける溶解槽に金属錫を充填して、前記溶解槽から供給すべき錫イオンの量に応じて、酸素吹込み量を調整する錫充填装置において、予め設定されたデータから最小錫量Snminを算出する最小錫量算定手段と、前記溶解槽に許容できる錫量を最大錫量Snmaxとし、前記溶解槽に充填された充填層の上下差圧を測定する差圧測定手段と、該差圧側定手段により測定された差圧に基づいて算出された錫量SnaがSnminの時、該錫量が最大錫量Snmaxになるまで金属錫の充填を行う錫充填量制御手段とを有することを特徴とする錫充填装置2連続電気錫メッキラインにおける溶解槽に金属錫を充填して、前記溶解槽から供給すべき錫イオンの量に応じて、酸素吹込み量を調整する錫充填装置において、予め設定されたデータから最小錫量Snminを算出する最小錫量算定手段と、前記溶解槽に許容できる錫量を最大錫量Snmaxとし、前記溶解槽に充填された充填層の上下差圧を測定する差圧測定手段と、該差圧側定手段により測定された差圧に基づいて算出された錫量Snaの時、該錫量が最大錫量Snmaxになるまで金属錫の充填を行う錫充填量制御手段とを有することを特徴とする錫充填装置連続電気錫メッキラインにおける溶解槽に金属錫を充填して、前記溶解槽から供給すべき錫イオンの量に応じて、酸素吹込み量を調整する錫充填装置における錫充填方法において、予め設定されたデータから最小錫量Snminを算出する最小錫量算定手段と、前記溶解槽に許容できる錫量を最大錫量Snmaxとし、前記溶解槽に充填された充填層の上下差圧を測定する差圧測定手段と、該差圧側定手段により測定された差圧に基づいて算出された錫量Sna又はSnminの時、該錫量が最大錫量Snmaxになるまで金属錫を充填することを特徴とする錫充填方法。<作用>本発明によれば、予め設定されたデータから最小錫量Snminを算出する。これは、現状吹き込まれている酸素量と予め設定されたデータを用いて、この酸素量で溶解できる最小錫量Snminを算出する。一方、溶解槽に設けた圧力形により溶解槽内充填層上下の差圧を測定し、この差圧により溶解槽内の錫の充填量を把握する。そして、溶解槽に設定された溶解槽が許容できる錫量Snmaxと比較して、現状差圧にて測定した錫量SnaがSnminでなければSnminになってからSnmaxになるまで金属錫の充填を行う錫充填量制御手段を有することにより、操業上要求される酸素吹込み量つまり溶存酸素濃度に対して充分な金属錫を常時溶解槽内に確保できるうえ、操業中の金属錫量減少に対して、溶解槽サイズを増大させることなく溶解槽内の金属錫量を充分量以上に保つことができる。また、予め設定されたデータから最小錫量Snminを算出する。これは、現状吹き込まれている酸素量と予め設定されたデータを用いて、この酸素量で溶解できる最小錫量Snminを算出する。一方、溶解槽に設けた圧力形により溶解槽内充填層上下の差圧を測定し、この差圧により溶解槽内の錫の充填量を把握する。そして、溶解槽に設定された溶解槽が許容できる錫量Snmaxと比較して、現状差圧にて測定した錫量SnaがSnminでも、Snmaxでもない場合、その量からSnmaxになるまで金属錫の充填を行うことにより、操業上要求される酸素吹込み量つまり溶存酸素濃度に対して充分な金属錫を常時溶解槽内に確保できるうえ、操業中の金属錫量減少に対して、溶解槽サイズを増大させることなく溶解槽内の金属錫量を充分量以上に保つことができる。本発明によれば、操業上要求される酸素吹込み量つまり溶存酸素濃度に対して充分な金属錫を常時溶解槽内に確保できるうえ、操業中の金属錫量減少に対して、溶解槽サイズを増大させることなく溶解槽内の金属錫量を充分量以上に保つことができる錫充填装置および錫充填方法を提供することができ、具体的には下記のような産業上有用な著しい効果を奏する。1酸素吹込み量に対して充分な金属錫量を溶解槽内に常時確保することで常時スラッジ発生の少ない状態で操業が実現できる。2操業中の金属錫量の減少に対して溶解槽サイズを必要以上に大きくすることなく、溶存酸素量を減らすことができ、スラッジが減少する。3手動では困難な間隔にて錫粒投入が実現できる。不溶性陽極9を用いた連続錫メッキラインにおいては、陽極からの錫の溶出が無いため、他の方法で錫イオンを連続的に供給する必要がある。その供給方法として、図1に示すように、ホッパー21から供給された金属錫通常は粒状の金属錫を充填した溶解槽1の中に酸素を溶存しためっき液を供給することで錫を溶解槽1内で溶解して、イオン化し、この錫イオンを電気めっき槽7内に供給して、電気めっき槽7内に配置されて不溶性電極9により帯電させてストリップ8にめっきする方法が取られている。金属錫は、溶解槽1にて溶解された後、メッキ液循環槽4に送られ、めっき槽供給ポンプ5により、電気めっき槽7に送られて、不溶性陽極9によりストリップ8の表面にめっきされる。図1に示すような、この時溶解槽1内で起こる反応は酸性のめっき液を用いた場合下記a式のようになる。Sn12O2H→Sn2H2Oaしかし、この方法では過剰に酸素が供給された場合、錫イオンSn2が酸化され、酸化錫SnO2が多く生成するという問題が有る。酸化錫SnO2は不溶性であり、スラッジとして沈殿しめっきには寄与しない。そのため、スラッジが増加すると原料原単位が悪化することとなる。本発明者等は。このスラッジの発生量に影響を及ぼす要因について検討した結果、下記のように大きく二つ上げられることを見出し、本発明を完成させた。1めっき液中の溶存酸素量めっき液中の溶存酸素量が多いと錫イオンSn2の酸化がより起こりやすくなるため、溶存酸素濃度を下げることでスラッジの発生を抑制できる。2溶解槽内の金属錫量溶解槽1内の金属錫が溶存酸素量に対して小量である場合、めっき液中の酸素が金属錫と反応しきれず、金属錫溶解に寄与しない溶存酸素が増えることとなり、スラッジが増加する。そのためめっき液中の酸素濃度に対して充分な金属錫が存在すればスラッジの発生を抑制できる。即ち、1、2より溶存酸素濃度つまり酸素の吹込み量に対して常に充分な金属錫が溶解槽1内に存在すればスラッジの発生を抑制できることを見出した。しかし、1に関して、酸素吹込み量は操業条件より定められる錫溶解速度めっき量やラインスピードに依存で設定されるため、常に小流量にて吹込みを行うのは困難である。2については、錫は酸素吹込みによる溶解で減少するため、作業者が定期的錫の補給しているのが現状であり、作業者が溶解槽内錫を常に監視して充分量保つのは困難であり、図5点線参照また、変化分を見越した錫を事前充填するためには溶解槽サイズが増大することとなる。そこで、本発明の連続電気錫めっきラインにおける溶解槽1に金属錫を充填する錫充填装置は、連続電気錫メッキラインにおける溶解槽に金属錫を充填して、前記溶解槽1から供給すべき錫イオンの量に応じて、酸素吹込み量を調整する錫充填装置において、予め設定されたデータから最小錫量Snminを算出する最小錫量算定手段と、前記溶解槽1に許容できる錫量を最大錫量Snmaxとし、前記溶解槽1に充填された充填層の上下差圧を測定する差圧測定手段と、該差圧側定手段により測定された差圧に基づいて算出された錫量SnaがSnminでなければSnminになってから前記錫量Snmaxになるまで金属錫の充填を行う錫充填量制御手段とを有することを特徴とする。そこで、本発明の連続電気錫めっきラインにおける溶解槽1に金属錫を充填する錫充填装置は、連続電気錫メッキラインにおける溶解槽に金属錫を充填して、前記溶解槽1から供給すべき錫イオンの量に応じて、酸素吹込み量を調整する錫充填装置において、予め設定されたデータから最小錫量Snminを算出する最小錫量算定手段と、前記溶解槽1に許容できる錫量を最大錫量Snmaxとし、前記溶解槽1に充填された充填層の上下差圧を測定する差圧測定手段と、該差圧側定手段により測定された差圧に基づいて算出された錫量SnaがSnmaxでなければ、その量から前記錫量Snmaxになるまで金属錫の充填を行う錫充填量制御手段とを有することを特徴とする。錫量がSnminの時に充填を開始しSnmaxになるまで金属錫の充填を行う錫充填量制御手段10を有することにより、操業上要求される酸素吹込み量つまり溶存酸素濃度に対して充分な金属錫を常時溶解槽1内に確保できるうえ、操業中の金属錫量減少に対して、溶解槽サイズを増大させることなく溶解槽1内の金属錫量を充分量以上に保つことができる錫充填装置を提供することができる。また、錫溶解槽1に、錫充填部入側と錫充填部出側の差圧を検知する差圧計3を取り付けることにより、遠隔操作により正確に溶解槽1内の金属錫の充填量を測定することができる。図2は、本発明の錫充填方法の実施形態を例示する図である。本発明の連続電気錫メッキラインにおける溶解槽に金属錫を充填する錫充填方法においては、まず、現状吹き込まれている酸素吹込み量から図4に示すグラフを用いて最小錫量Snminを算出するS-1。次に、前記溶解槽に溶解槽が許容できる最大錫量Snmaxを設定とするS-2。最大錫量Snmaxは溶解槽1に許容される錫量または溶解槽の外部に漏れない量に設定する。そして、最大錫量Snmaxの差圧を測定して、予め図3のように差圧と錫量の関係を設定しておく。そして前記溶解槽に設置した圧力計により充填された錫の充填層の上下圧力を測定して差圧を測定しS-3、この差圧により現状の溶解槽内の錫の充填量を図3のグラフにより算出する。そして錫量がSnmaxでなければSnmaxになるまで金属錫を溶解槽内に供給する。また、前記錫量がSnminの時に充填を開始しSnmaxになるまで金属錫の充填を行うS-4。錫量がSnminまたはSnmaxでない場合、充填を開始しSnmaxになるまで金属錫の充填を行う錫充填量制御工程を有することにより、操業上要求される酸素吹込み量つまり溶存酸素濃度に対して充分な金属錫を常時溶解槽内に確保できるうえ、操業中の金属錫量減少に対して、溶解槽サイズを増大させることなく溶解槽内の金属錫量を充分量以上に保つことができる錫充填方法を提供することができる。図1において、溶解槽1に供給されている吹込み酸素量Qを計測する。そして計測した吹込み酸素量Qにより予め設定されている図4のグラフから測定された吹込み酸素量で溶解できる錫量を最小錫量Snminとして算出する。次に、溶解槽1が許容できる最大錫量Snmaxを設定する。最大錫量Snmaxと溶解槽1内の差圧との関係を図3で予め設定しておく。次に溶解槽1に設置した圧力計P1とP2を溶解槽1内の錫充填層11の上下に設け、錫充填層11の上下の圧力を測定して上下差圧計3にて差圧を算出する。算出した差圧から図3に示すグラフにより錫充填層11の現状の錫量Snaを求める。測定した錫量がSnminでなければ錫量がSnminになってから、Snmaxになるまで錫充填量制御手段により溶解槽1に設けた錫供給装置2の調整弁23を開いて溶解槽1内に自動的に錫を供給する。また、錫量SnaがSnmaxに達していなければ、その時点から錫充填量制御手段により溶解槽1に設けた錫供給装置2の調整弁23を開いて溶解槽1内に自動的に錫を供給することもできる。錫供給量が溶解槽1の最大錫量Snmaxに達したら、調整弁23を閉じる。このように溶解槽1内の錫充填層11を差圧計3にて測定し、測定した差圧から予め設定したグラフに基づいて得られる錫量錫量SnaがSnmaxでなければ、常に錫充填量をSnmaxになるように自動的に錫粒を投入することで、溶解槽内の充填量は吹込み酸素量で溶解する錫量以上の錫充填量を保つことができ、それに伴いスラッジの発生を常に抑制することができる。Snmaxと溶存酸素濃度については、予め設定したグラフ図3により算定すればよく、Snmaxの好ましい範囲は、溶解槽の外部金属錫を流出させないため設備容量もしくは溶解槽に設置した充填層の上限レベレ計で設定した量を設定すればよい。また、Snminについては、酸素量と酸素が溶解できる錫量を予め求めたグラフ図4に基づいて定めればよい。差圧計3による充填層内の差圧と錫充填量の関係については、図3に示すグラフにより算出することができる。差圧により充填層内の錫量を算出してSnmaxでなければ、常に錫充填量をSnmaxになるように自動的に錫粒を投入する。上記の本発明の実施形態により、操業上要求される酸素吹込み量つまり溶存酸素濃度に対して充分な金属錫を常時溶解槽内に確保できるうえ、操業中の金属錫量減少に対して、溶解槽サイズを増大させることなく溶解槽内の金属錫量を充分量以上に保つことができる錫充填装置および錫充填方法を提供することができる。